(57)【要約】【課題】所望とする精度の凹部を有するインプリントモールド用基板を提供する。【解決手段】微細凹凸パターンが形成され得る第１面及びそれに対向する第２面を有する薄板部と、第２面を支持する支持面を有する中空筒状の支持部とを備え、支持部の開口一端を第２面で閉塞するようにして薄板部と支持部とが接合されてなるインプリントモールド用基板は、波長４００ｎｍ以下の光の透過率が高い高透過率部と、光の透過率が高透過率部よりも低い低透過率部とを含み、高透過率部は、支持部の中空筒状の部分により露出する薄板部の部分により構成され、低透過率部は、薄板部と支持部との接合界面を含む部分により構成され、高透過率部における波長４００ｎｍ超の光の透過率と、低透過率部における波長４００ｎｍ超の光の透過率とが、実質的に同一である。【選択図】図２
2019176185.tif 000002
【特許請求の範囲】
【請求項１】
微細凹凸パターンが形成され得る第１面及び当該第１面に対向する第２面を有する薄板部と、前記薄板部の第２面を支持する支持面を有する、中空筒状の支持部とを備え、前記中空筒状の支持部の開口一端を前記薄板部の前記第２面で閉塞するようにして前記薄板部と前記支持部とが接合されてなるインプリントモールド用基板であって、
前記インプリントモールド用基板は、前記薄板部の厚み方向における波長４００ｎｍ以下の光の透過率が高い高透過率部と、前記光の透過率が前記高透過率部よりも低い低透過率部とを含み、
前記高透過率部は、前記支持部の中空筒状の部分により露出する前記薄板部の部分により構成され、
前記低透過率部は、前記薄板部と前記支持部との接合界面を含む部分により構成され、
前記高透過率部における前記薄板部の厚み方向における波長４００ｎｍ超の光の透過率と、前記低透過率部における前記薄板部の厚み方向における波長４００ｎｍ超の光の透過率とが、実質的に同一であることを特徴とするインプリントモールド用基板。
【請求項２】
前記高透過率部における前記薄板部の厚み方向における波長４００ｎｍ超の光の透過率と、前記低透過率部における前記薄板部の厚み方向における波長４００ｎｍ超の光の透過率とが、９３％以上であることを特徴とする請求項１に記載のインプリントモールド用基板。
【請求項３】
第１面及び当該第１面に対向する第２面を有し、当該第１面側に微細凹凸パターンが形成されている薄板部と、前記薄板部の第２面を支持する支持面を有する、中空筒状の支持部とを備え、前記中空筒状の支持部の開口一端を前記薄板部の前記第２面で閉塞するようにして前記薄板部と前記支持部とが接合されてなるインプリントモールドであって、
前記インプリントモールドは、前記薄板部の厚み方向における波長４００ｎｍ以下の光の透過率が高い高透過率部と、前記光の透過率が前記高透過率部よりも低い低透過率部とを含み、
前記高透過率部は、前記支持部の中空筒状の部分により露出する前記薄板部の部分により構成され、
前記低透過率部は、前記薄板部と前記支持部との接合界面を含む部分により構成され、
前記薄板部の第１面のうち、前記低透過率部に相当する部分に補助マークが形成され、
前記高透過率部における前記薄板部の厚み方向における波長４００ｎｍ超の光の透過率と、前記低透過率部における前記薄板部の厚み方向における波長４００ｎｍ超の光の透過率とが、実質的に同一であることを特徴とするインプリントモールド。
【請求項４】
前記高透過率部における前記薄板部の厚み方向における波長４００ｎｍ超の光の透過率と、前記低透過率部における前記薄板部の厚み方向における波長４００ｎｍ超の光の透過率とが、９３％以上であることを特徴とする請求項３に記載のインプリントモールド。
【発明の詳細な説明】
【技術分野】
【０００１】
本発明は、インプリントモールド用基板及びインプリントモールドに関する。
【背景技術】
【０００２】
微細加工技術としてのナノインプリント技術は、基材の表面に微細凹凸パターンが形成されてなる型部材（インプリントモールド）を用い、当該微細凹凸パターンをインプリント樹脂等の被加工物に転写することで微細凹凸パターンを等倍転写するパターン形成技術である（特許文献１参照）。特に、半導体デバイスにおける配線パターン等のさらなる微細化の進行等に伴い、半導体デバイスの製造プロセス等においてナノインプリント技術が益々注目されている。
【０００３】
このようなナノインプリント技術において、インプリントモールドと被加工物としてのインプリント樹脂とが密着している状態から、当該インプリントモールドを剥離するためには、強い力を必要とする。そのため、インプリントモールドの剥離時などに、インプリント樹脂に転写された微細凹凸パターンの破壊や、インプリントモールドの破壊等が生じるおそれがある。
【０００４】
このような問題を解決すべく、従来、微細凹凸パターンが形成されている面と対向する面に、基板外縁部から基板中心部に向けて窪みが深くなるように形成された凹部を有するインプリントモールドが提案されている（特許文献２参照）。
【先行技術文献】
【特許文献】
【０００５】
【特許文献１】米国特許第５，７７２，９０５号
【特許文献２】特開２００９−１７０７７３号公報
【発明の概要】
【発明が解決しようとする課題】
【０００６】
特許文献２に開示されているインプリントモールドにおいては、微細凹凸パターンが形成されている面と対向する面に凹部を有することで、インプリント樹脂からインプリントモールドを剥離する際に、インプリントモールドを湾曲させることができ、より小さな力で離型が可能となる効果が奏される。
【０００７】
しかしながら、インプリントモールドを湾曲可能にするための上記凹部を加工・形成する技術は、非常に高度な技術である。というのも、所望とする剥離性能が得られる程度にインプリントモールドを湾曲させ得る凹部を、切削器具等を用いた機械加工により形成する場合、当該凹部の底部の厚みの制御、表面仕上げ等、加工の難易度が非常に高い。そのため、意図した凹部形状を有するインプリントモールドの製造に時間がかかり、歩留まりの問題が生じるおそれがある。また、当該凹部を有するインプリントモールドを製造するための高額な設備投資が必要となる。
【０００８】
上記課題に鑑みて、本発明は、所望とする精度の凹部を有するインプリントモールド用基板及びインプリントモールドを提供することを目的とする。
【課題を解決するための手段】
【０００９】
上記課題を解決するために、本発明は、微細凹凸パターンが形成され得る第１面及び当該第１面に対向する第２面を有する薄板部と、前記薄板部の第２面を支持する支持面を有する、中空筒状の支持部とを備え、前記中空筒状の支持部の開口一端を前記薄板部の前記第２面で閉塞するようにして前記薄板部と前記支持部とが接合されてなるインプリントモールド用基板であって、前記インプリントモールド用基板は、前記薄板部の厚み方向における波長４００ｎｍ以下の光の透過率が高い高透過率部と、前記光の透過率が前記高透過率部よりも低い低透過率部とを含み、前記高透過率部は、前記支持部の中空筒状の部分により露出する前記薄板部の部分により構成され、前記低透過率部は、前記薄板部と前記支持部との接合界面を含む部分により構成され、前記高透過率部における前記薄板部の厚み方向における波長４００ｎｍ超の光の透過率と、前記低透過率部における前記薄板部の厚み方向における波長４００ｎｍ超の光の透過率とが、実質的に同一であることを特徴とするインプリントモールド用基板を提供する。
【００１０】
前記高透過率部における前記薄板部の厚み方向における波長４００ｎｍ超の光の透過率と、前記低透過率部における前記薄板部の厚み方向における波長４００ｎｍ超の光の透過率とが、９３％以上であるのが好ましい。
【００１１】
本発明は、第１面及び当該第１面に対向する第２面を有し、当該第１面側に微細凹凸パターンが形成されている薄板部と、前記薄板部の第２面を支持する支持面を有する、中空筒状の支持部とを備え、前記中空筒状の支持部の開口一端を前記薄板部の前記第２面で閉塞するようにして前記薄板部と前記支持部とが接合されてなるインプリントモールドであって、前記インプリントモールドは、前記薄板部の厚み方向における波長４００ｎｍ以下の光の透過率が高い高透過率部と、前記光の透過率が前記高透過率部よりも低い低透過率部とを含み、前記高透過率部は、前記支持部の中空筒状の部分により露出する前記薄板部の部分により構成され、前記低透過率部は、前記薄板部と前記支持部との接合界面を含む部分により構成され、前記薄板部の第１面のうち、前記低透過率部に相当する部分に補助マークが形成され、前記高透過率部における前記薄板部の厚み方向における波長４００ｎｍ超の光の透過率と、前記低透過率部における前記薄板部の厚み方向における波長４００ｎｍ超の光の透過率とが、実質的に同一であることを特徴とするインプリントモールドを提供する。
【００１２】
前記高透過率部における前記薄板部の厚み方向における波長４００ｎｍ超の光の透過率と、前記低透過率部における前記薄板部の厚み方向における波長４００ｎｍ超の光の透過率とが、９３％以上であるのが好ましい。
【発明の効果】
【００１３】
本発明によれば、所望とする精度の凹部を有するインプリントモールド用基板及びインプリントモールドを提供することができる。
【図面の簡単な説明】
【００１４】
【図１】図１（Ａ）は、本発明の一実施形態におけるインプリントモールド用基板の概略構成を示す切断端面図であり、図１（Ｂ）は、当該インプリントモールド用基板の概略構成を示す分解斜視図である。
【図２】図２は、本発明の一実施形態に係るインプリントモールド用基板の製造方法の各工程を切断端面図にて示す工程フロー図である。
【図３】図３は、本発明の一実施形態におけるインプリントモールドの製造方法の各工程を切断端面図にて示す工程フロー図である。
【図４】図４（Ａ）及び（Ｂ）は、本発明の一実施形態におけるインプリントモールド用基板の他の構成例を概略的に示す切断端面図である。
【図５】図５は、試験例１における透過率測定結果を示すグラフである。
【発明を実施するための形態】
【００１５】
本発明の実施の形態について、図面を参照しながら説明する。
＜インプリントモールド用基板＞
図１（Ａ）及び（Ｂ）は、本実施形態に係るインプリントモールド用基板の製造方法により製造されるインプリントモールド用基板１の概略構成を示す切断端面図（図１（Ａ））及び分解斜視図（図１（Ｂ））である。
【００１６】
図１（Ａ）及び（Ｂ）に示すように、インプリントモールド用基板１は、インプリントモールドの微細凹凸パターンが形成され得る第１面２Ａ及び第１面２Ａに対向する第２面２Ｂを有する薄板部２と、薄板部２の第２面２Ｂを支持する中空筒状の支持部３とを備え、中空筒状の支持部３の開口一端３１を閉塞するように薄板部２と支持部３とが接合されることで、支持部３の中空部３０と、開口一端３１を閉塞する薄板部２の第２面２Ｂとにより構成される凹部４を有する。
【００１７】
本実施形態におけるインプリントモールド用基板１は、波長４００ｎｍ以下の光の透過率（薄板部２の厚み方向に進行する光の透過率）の高い（透過率：９３％以上）高透過率部１Ａと、当該高透過率部１Ａよりも波長４００ｎｍ以下の光の透過率の低い（透過率：９３％未満）低透過率部１Ｂとを有する。その一方、上記インプリントモールド用基板１は、全体として波長４００ｎｍ超の光の透過率（薄板部２の厚み方向に進行する光の透過率）が実質的に同一であって、９３％以上の透過率を有する。
【００１８】
後述するように、本実施形態におけるインプリントモールド用基板１は、薄板部２の第２面２Ｂ及び支持部３の支持面３Ａ（図１（Ｂ）参照）に表面活性化処理を施し、両者を接合することにより作製される（図２（Ａ），（Ｂ）参照）。この表面活性化処理により、薄板部２の第２面２Ｂ及び支持部３の支持面３Ａに不純物等が付着してしまい、薄板部２及び支持部３の光（波長４００ｎｍ以下の光であって、薄板部２の厚み方向に進行する光）の透過率が低下する。本実施形態におけるインプリントモールド用基板１は、薄板部２及び支持部３の接合後にエッチング処理を施すことで作製されるため、薄板部２の第２面２Ｂのうち、支持部３の中空部３０を介して露出する部分に付着する不純物等が除去され、当該部分における光（波長４００ｎｍ以下の光であって、薄板部２の厚み方向に進行する光）の透過率が向上する。一方、当該不純物等の付着の有無にかかわらず、波長４００ｎｍ超の光の透過率はほとんど変動しない。そのため、本実施形態におけるインプリントモールド用基板１においては、薄板部２のうち、凹部４に相当する部分（中空部３０により露出する部分）が高透過率部１Ａとして構成され、高透過率部１Ａの外側の部分（支持部３と、薄板部２のうち支持部３と接合している部分）が低透過率部１Ｂとして構成される。
【００１９】
本実施形態におけるインプリントモールド用基板１からインプリントモールドを作製する場合、インプリントモールド用基板１の薄板部２の第１面２Ａ上であって、凹部４に対応する領域内に微細凹凸パターン１１を形成する必要がある。薄板部２のうち、凹部４に対応する領域が外力によって撓む領域であるためである。ここで、本実施形態におけるインプリントモールド用基板１は、全体として波長４００ｎｍ超の光の透過率が実質的に同一であるものの、波長４００ｎｍ以下の光の透過率が互いに異なる高透過率部１Ａと低透過率部１Ｂとを有する。そのため、インプリントモールド用基板１の光（波長４００ｎｍ以下の光）の透過率を測定することで、薄板部２の第１面２Ａ側からであっても凹部４に対応する領域、すなわち微細凹凸パターン１１が形成されるべき領域を確実に把握することができる。
【００２０】
＜インプリントモールド用基板の製造方法＞
上述のような構成を有するインプリントモールド用基板１の製造方法を、以下に説明する。図２は、本実施形態に係るインプリントモールド用基板の製造方法を切断端面図にて概略的に示す工程フロー図である。
【００２１】
［表面活性化工程］
本実施形態においては、まず、薄板部２及び支持部３を準備し、薄板部２の第２面２Ｂ及び支持部３の支持面３Ａ（薄板部２の第２面２Ｂに当接する面）に表面活性化処理を施す（図２（Ａ）参照）。
【００２２】
薄板部２としては、例えば、石英ガラス基板、ソーダガラス基板、蛍石基板、フッ化カルシウム基板、フッ化マグネシウム基板、アクリルガラス基板、ホウケイ酸ガラス基板等のガラス基板；ポリカーボネート基板、ポリプロピレン基板、ポリエチレン基板、その他ポリオレフィン基板等の樹脂基板；サファイア基板等からなる単層基板や、上記基板のうちから任意に選択された２以上を積層してなる積層基板等の透明基板等を用いることができる。
【００２３】
なお、本実施形態において「透明」とは、インプリント樹脂としての光硬化性樹脂を硬化させることが可能な波長の光、例えば波長２００〜４００ｎｍの光線を対象物（第１の実施形態においては薄板部２）の片側から照射した際、照射された側とは反対側へ光が到達することを意味する。透明であるのは光硬化性樹脂を硬化させることが目的であるのだから、好適な基準を透過率で示すならば６０％以上、好ましくは９０％以上、特に好ましくは９６％以上である。
【００２４】
薄板部２の厚さＴ２は、薄板部２の材質、インプリントモールド用基板１から作製されるインプリントモールドの用途等に応じて適宜設定され得るが、当該薄板部２が石英ガラスにより構成される場合、０．３〜１．５ｍｍ程度に設定され得る。第１の実施形態におけるインプリントモールド用基板１から作製されるインプリントモールド１０（図３（Ｄ）参照）は、支持部３の中空部３０の開口一端３１が薄板部２により閉塞されることで形成される凹部４を有することで、インプリント処理時、特に上記インプリントモールド１０の剥離時において、薄板部２のうちの微細凹凸パターンが形成されている領域を少なくとも湾曲させることができ、上記インプリントモールド１０の剥離を容易にするという効果を奏する。そのため、薄板部２の厚さＴ２が薄すぎたり、厚すぎたりすると、上記インプリントモールド１０の剥離時に意図したとおりに湾曲させるのが困難となるおそれがある。また、薄板部２の厚さＴ２が薄すぎると、上記インプリントモールド１０の強度が低下するおそれもある。
【００２５】
支持部３は、外形が平面視略方形状の中空角筒状を有しており、平面視において略中心に略円形の中空部３０が形成されてなる。中空部３０の形成方法は、特に限定されるものではなく、例えば、切削器具等を用いて機械的に加工してもよいし、中空部３０に相当する開口部を有するレジストパターン等を形成してエッチングしてもよい。
【００２６】
支持部３を構成する材料は、特に限定されるものではなく、薄板部２を構成する材料と同一材料であってもよいし、異なる材料であってもよい。支持部３が、薄板部２を構成する材料と異なる材料により構成される場合、当該支持部３を構成する材料としては、例えば、シリコン系材料；金属材料；石英ガラス、ソーダガラス、蛍石、フッ化カルシウム、フッ化マグネシウム、アクリルガラス、ホウケイ酸ガラス等のガラス材料；ポリカーボネート、ポリプロピレン、ポリエチレン、その他ポリオレフィン類等の樹脂材料のほか、低膨張セラミックス等のセラミックス材料等が挙げられる。
【００２７】
平面視における支持部３の外形の大きさは、薄板部２の大きさと略同一であってもよいし、薄板部２よりも大きくてもよい。それらの大きさが略同一である場合には、製造されるインプリントモールド用基板１において薄板部２側から見たときに段差を有しないため、例えば、薄板部２と支持部３とを接合した後に端面部分の面取り等が必要な場合には容易に実施可能である。一方で、支持部３が薄板部２よりも大きい場合、後述する工程において、薄板部２と支持部３との接合時の位置ずれも許容される。
【００２８】
また、平面視における中空部３０（薄板部２により閉塞される開口一端３１）の大きさは、少なくとも、薄板部２の主面２Ａ上に微細凹凸パターンが形成される領域を包含し得る大きさである。平面視において、中空部３０が微細凹凸パターンを内包可能な大きさであることで、本実施形態におけるインプリントモールド用基板１から作製されたインプリントモールドを用いたインプリント処理時、特にインプリントモールドの剥離時に、微細凹凸パターンが形成されている領域を少なくとも湾曲させ、インプリント樹脂からの剥離を容易にするという効果が発揮され得る。
【００２９】
支持部３の厚さＴ３は、第１の実施形態におけるインプリントモールド用基板１から作製されるインプリントモールド１０の凹部４の深さの設計値に応じて適宜設定され得るが、例えば、３〜１０ｍｍ程度に設定され得る。
【００３０】
薄板部２の第２面２Ｂ及び支持部３の支持面３Ａの表面を活性化する方法としては、例えば、薄板部２及び支持部３をプラズマ雰囲気に曝すことにより、薄板部２の第２面２Ｂ及び支持部３の支持面３Ａの表面を活性化する方法；薄板部２の第２面２Ｂ及び支持部３の支持面３Ａのそれぞれに、イオンガン（例えば、アルバック社製，製品名：ＬＸ−１４００，ＣＧＩＢ−００１Ａ等）を有するイオンビーム照射装置等を用いてＡｒ等のイオンビームを照射することにより、薄板部２の第２面２Ｂ及び支持部３の支持面３Ａの表面を活性化する方法等が挙げられる。なお、イオンビームの照射により生じる薄板部２の第２面２Ｂ等の表面の損傷等が問題となるならば、例えば、表面の損傷ダメージの比較的少ないガスクラスターイオンビーム（ＧＣＩＢ）を薄板部２の第２面２Ｂ及び支持部３の支持面３Ａに照射して表面を活性化するとともに、ＧＣＩＢでは除去し難い表面汚染についてはＧＣＩＢの照射前に薬品洗浄により除去する等、二つ以上の表面処理を組み合わせてもよい。同様に、例えばＡｒを用いるのであれば、イオンビームに替えて中性化した原子ビームを照射してもよい。
【００３１】
上記プラズマ雰囲気としては、例えば、Ｈｅ、Ｈ2、Ｏ2、Ｎ2等のガスを含むプラズマ雰囲気が挙げられる。
薄板部２及び支持部３をプラズマ雰囲気に曝すことにより、薄板部２の第２面２Ｂ及び支持部３の支持面３Ａの表面を、反応活性の高い官能基（ＯＨ基等）で終端化させることができる。これにより、後述する工程にて、薄板部２の第２面２Ｂと支持部３の支持面３Ａとを直接接合することができる。
【００３２】
また、薄板部２の第２面２Ｂ及び支持部３の支持面３Ａのそれぞれにイオンビームを照射すると、それらの表面に表面原子の未結合手であるダングリングボンドが露出した状態が形成される。このような状態の薄板部２の第２面及び支持部３の支持面３Ａを接触させることによって、両者（薄板部２及び支持部３）の非常に強固な接合状態を実現することができる。
【００３３】
［接合工程］
次に、図２（Ｂ）に示すように、薄板部２と支持部３とを位置決めした上で、支持部３の開口一端３１を薄板部２の第２面２Ｂにて閉塞するようにして、薄板部２の第２面２Ｂと支持部３の支持面３Ａとを接触させる。
【００３４】
上記表面活性化処理として、プラズマ雰囲気に薄板部２及び支持部３を曝した場合、薄板部２の第２面２Ｂと支持部３の支持面３Ａとを接触させた状態で加熱する。その結果、薄板部２の第２面２Ｂの表面の官能基（ＯＨ基等）と、支持部３の支持面３Ａの表面の官能基（ＯＨ基等）との反応により、薄板部２の第２面２Ｂと支持部３の支持面３Ａとを酸素（−Ｏ−）を介して直接接合することができる。
【００３５】
上記加熱処理における加熱温度は、２００〜３００℃であるのが好ましい。加熱温度が３００℃を超えると、薄板部２に歪み等が生じるおそれがある。一方、加熱温度が２００℃未満であると、薄板部２の第２面２Ｂの表面の官能基（ＯＨ基等）と、支持部３の支持面３Ａの表面の官能基（ＯＨ基等）との間の反応が進行し難くなり、十分な接合強度が得られなくなるおそれがある。
【００３６】
上記加熱処理は、好ましくは、０．１気圧以下の減圧雰囲気下、乾燥窒素のような不活性な気体の気流を制御可能な雰囲気の下で行われる。このような雰囲気中で上記加熱処理が行われることで、薄板部２の第２面２Ｂと支持部３の支持面３Ａとの接合界面にて生じた余剰なガスが速やかに排出され、かつ当該接合界面への余分なガスを入り込ませ難くなり、接合界面におけるガスの挟み込みにより接合強度が低下するのを抑制することができる。
【００３７】
一方、上記表面活性化処理として、薄板部２の第２面２Ｂ及び支持部３の支持面３Ａのそれぞれにイオンビームを照射した場合、それらの表面には、表面原子の未結合手であるダングリングボンドが露出した状態が形成されているため、両者を接触させることで、直接に、又は微量（Ｘ線光電子分光（X-ray Photoelectron Spectroscopy，ＸＰＳ）、グロー放電質量分析（Glow Discharge Mass Spectrometry，ＧＤＭＳ）により得られる構成元素比率が数ｐｐｂ〜数ｐｐｍ程度）の不純物（例えば、Ｆｅ、Ｃｒ、Ｎｉ、Ｔｉ、Ｍｏ、Ｍｎ、Ｐ、Ａｌ、Ｃｕ等）を介してダングリングボンド同士が接合する。これにより、薄板部２と支持部３とが原子レベルで接合されるため、非常に強固な接合状態を実現することができる。
【００３８】
［エッチング工程］
続いて、薄板部２の第２面２Ｂのうち、支持部３の中空部３０から露出する部分にエッチング処理を施す。上記表面活性化処理により、薄板部２の第２面２Ｂの表面が活性化され、当該表面が反応活性の高い官能基（ＯＨ基等）で終端化されたり、ダングリングボンドが露出した状態が形成されたりする。そして、薄板部２の第２面２Ｂのうち、支持部３との接合に関与しない領域（支持部３との接合後において支持部３の中空部３０から露出する部分）の表面には、Ｆｅ、Ｃｒ、Ｎｉ、Ｔｉ、Ｍｏ、Ｍｎ、Ｐ、Ａｌ、Ｃｕ等の不純物、ＳｉＯ2、Ａｌ2Ｏ3等の酸化物が付着してしまう場合がある。特に、イオンビームの照射により薄板部２の第２面２Ｂ及び支持部３の支持面３Ａにダングリングボンドが露出した状態が形成されている場合、当該ダングリングボンドと不純物等とが結合してしまう。その結果、薄板部２（支持部３の中空部３０から露出する部分）の光学特性（特に、波長４００ｎｍ以下の光の透過率）が低下する。特に、薄板部２として、石英ガラス基板、サファイア基板、フッ化カルシウム基板等を用いる場合、上記不純物や酸化物が付着しやすく、光学特性が顕著に低下する。その一方で、インプリントモールド用基板１の全体として、波長４００ｎｍ超の光の透過率にほとんど違いはない。
【００３９】
本実施形態において製造されるインプリントモールド用基板１は、薄板部２が透明基板により構成され、当該インプリントモールド用基板１から作製されるインプリントモールド１０（図３（Ｄ）参照）が、光インプリント処理に用いられるものであるため、上記表面活性化処理の結果として薄板部２（支持部３の中空部３０から露出する部分）の光学特性が低下することで、インプリントモールド１０として十分な光学特性が得られなくなるおそれがある。すなわち、薄板部２を透過する光（ＵＶ等）によりインプリントレジストを硬化させ難くなるおそれがある。
【００４０】
そこで、本実施形態においては、薄板部２と支持部３との接合後、薄板部２の第２面２Ｂのうち、支持部３の中空部３０から露出する部分にエッチング処理を施す。これにより、薄板部２の第２面２Ｂのうち、支持部３の中空部３０から露出する部分に付着する不純物等を除去することができ、薄板部２の光学特性（特に、波長４００ｎｍ以下の光の透過率）を向上させることができる。
【００４１】
かかるエッチング処理としては、薄板部２の第２面２Ｂへの付着物の種類に応じた方法を採用することができ、例えば、酸性エッチング液、アルカリ性エッチング液等にインプリントモールド用基板１の薄板部２の第２面２Ｂを接触させるウェットエッチング処理；ＣＦ4、ＣＨＦ3等のＣＦ系ガスを含むプラズマ雰囲気にインプリントモールド用基板１を曝すドライエッチング処理等が挙げられる。
【００４２】
なお、上記表面活性化工程において、薄板部２の第２面２Ｂにイオンビームを照射した場合、薄板部２の第２面２Ｂに対するイオンビームの照射方向に応じて、薄板部２の透過率に分布が生じる。具体的には、薄板部２の第２面２Ｂのうち、イオンビーム照射源に近接する領域の方が、イオンビーム照射源から遠位の領域に比べて透過率が低下する。この透過率の分布は、エッチング処理後の薄板部２（支持部３の中空部３０から露出する部分）の透過率にも踏襲される。したがって、薄板部２（支持部３の中空部３０から露出する部分）の透過率を実質的に均一にするためには、上記表面活性化工程において、透過率の分布が薄板部の第２面２Ｂ内において実質的に均一になるようにイオンビームの照射方向を変動させればよい。
【００４３】
一方で、インプリントモールド用基板（及びそれから作製されるインプリントモールド）は、方位を示すノッチやパターンを有するのが一般的である。本実施形態において製造されるインプリントモールド用基板１は、イオンビームの照射方向に応じて薄板部２の透過率に分布を生じさせることができるため、当該透過率分布を光学的に検査することによって、インプリントモールド用基板の方位を把握することも可能である。
【００４４】
上述したエッチング処理を経て、インプリントモールド用基板１が製造される。このようにして製造されたインプリントモールド用基板１は、薄板部２と中空部３０を有する支持部３とが接合されてなるため、薄板部２の第２面２Ｂと支持部３の中空部３０とにより所望とする精度の凹部が形成されてなる。
【００４５】
また、上記エッチング処理により、薄板部２の第２面（支持部３の中空部３０から露出する部分）がエッチングされるため、薄板部２と支持部３との接合界面の透過率（特に、波長４００ｎｍ以下の光の透過率）が、薄板部２の第２面（支持部３の中空部３０から露出する部分）の透過率よりも２〜１０％程度低いものとなる。
【００４６】
本実施形態に係るインプリントモールド用基板１の製造方法によれば、薄板部２と中空部３０を有する支持部３とを接合することで、薄板部２の第２面２Ｂと中空部３０とにより凹部が形成されるため、所望とする精度の凹部を有するインプリントモールド用基板１を製造することができる。また、薄板部２の第２面２Ｂと支持部３の支持面３Ａとのそれぞれに表面活性化処理を施すことで、両者（薄板部２及び支持部３）を直接接合するため、両者の接合のために過度な加熱や加圧を必要とせず、薄板部２の歪み、光学特性の低下等が生じるのを防止することができる。
【００４７】
＜インプリントモールドの製造方法＞
本実施形態により製造されるインプリントモールド用基板１を用いることで、例えば、下記のようにしてインプリントモールドを製造することができる。図３は、本実施形態におけるインプリントモールドの製造方法の各工程を断面図にて示す工程フロー図である。
【００４８】
本実施形態におけるインプリントモールドの製造方法においては、まず、金属クロム膜等のハードマスク層５が薄板部２の第１面２Ａに設けられているインプリントモールド用基板１を用意し、インプリントモールド１０の微細凹凸パターン１１に対応するレジストパターン６１を当該第１面２Ａのパターン形成領域ＰＡ上に形成する（図３（Ａ）参照）。
【００４９】
本実施形態におけるインプリントモールド用基板１は、波長４００ｎｍ以下の光の透過率が互いに異なる高透過率部１Ａと低透過率部１Ｂとを有する。そのため、インプリントモールド用基板１の光（波長４００ｎｍ以下の光）の透過率を測定することで、薄板部２の第１面２Ａ側からであっても凹部４に対応する領域、すなわち微細凹凸パターン１１が形成されるべきパターン形成領域ＰＡを確実に把握することができる。よって、パターン形成領域ＰＡ上の正確な位置にレジストパターン６１を形成することができる。
【００５０】
なお、ハードマスク層５の厚さは、インプリントモールド用基板１の薄板部２を構成する材料に応じたエッチング選択比、インプリントモールド１０における微細凹凸パターン１１のアスペクト比等を考慮して適宜設定され得る。
【００５１】
レジストパターン６１を構成するレジスト材料としては、特に限定されるものではなく、従来公知のエネルギー線感応型レジスト材料（例えば、電子線感応型レジスト材料、紫外線感応型レジスト材料等）等を用いることができる。
【００５２】
レジストパターン６１を形成する方法としては、特に限定されるものではない。例えば、電子線リソグラフィー法やフォトリソグラフィー法等によりレジストパターン６１を形成することができる。
【００５３】
続いて、レジストパターン６１をマスクとして用いてハードマスク層５をドライエッチング法によりエッチングし、ハードマスクパターン５１を形成する（図３（Ｂ）参照）。そして、当該ハードマスクパターン５１をマスクとして用いてインプリントモールド用基板１の薄板部２の第１面２Ａをエッチングし、微細凹凸パターン１１を形成する（図３（Ｃ）参照）。
【００５４】
最後に、ハードマスクパターン５１を除去する（図３（Ｄ）参照）。これにより、薄板部２の第１面２Ａに微細凹凸パターン１１が形成されてなり、高精度の凹部４を有するインプリントモールド１０を製造することができる。
【００５５】
なお、レジストパターン６１を形成する際に電子線リソグラフィー法やフォトリソグラフィー法を用いる場合には、露光光源側から見たときに、薄板部２はたわみを持たず一様に平坦であることがより好ましい。そのため、薄板部２は、その大きさに応じた厚みを有するか、あるいは張力を有するように支持部３に接合されているのが好ましい。
【００５６】
本実施形態におけるインプリントモールドの製造方法において用いられるインプリントモールド用基板１は、薄板部２と中空部３０を有する支持部３とを接合することで、薄板部２の第２面２Ｂと中空部３０とにより凹部が形成されるため、所望とする精度の凹部を有する。そのため、本実施形態におけるインプリントモールドの製造方法によれば、所望とする精度の凹部４を有するインプリントモールド１０を容易に製造することができる。
【００５７】
なお、上記の方法ではレジストパターン６１を電子線リソグラフィー法やフォトリソグラフィー法等により形成しているが、当該レジストパターン６１に対応する微細凹凸パターンを有するインプリントモールドを用いたナノインプリントリソグラフィー法により、当該レジストパターン６１を形成してもよい。
【００５８】
＜インプリントモールド＞
上述のようにして製造されるインプリントモールド１０は、第１面２Ａ及び第１面２Ａに対向する第２面２Ｂを有し、第１面２Ａ側に微細凹凸パターン１１が形成されている薄板部２と、薄板部２の第２面２Ｂを支持する中空筒状の支持部３とを備え、中空筒状の支持部３の開口一端３１を閉塞するように薄板部２と支持部３とが接合されることで、支持部３の中空部３０と、開口一端３１を閉塞する薄板部２の第２面２Ｂとにより構成される凹部４を有する。
【００５９】
上述したように、本実施形態におけるインプリントモールド１０は、薄板部２の第２面２Ｂ及び支持部３の支持面３Ａに表面活性化処理を施し、両者を接合することにより作製されたインプリントモールド用基板１から製造される。この表面活性化処理により、薄板部２の第２面２Ｂ及び支持部３の支持面３Ａに不純物等が付着し、薄板部２及び支持部３の光（波長４００ｎｍ以下の光）の透過率が低下するが、薄板部２及び支持部３の接合後にエッチング処理が施されているため、薄板部２の第２面２Ｂのうち、支持部３を介して露出する部分に付着する不純物等が除去され、当該部分における光（波長４００ｎｍ以下の光）の透過率が向上している。一方、当該不純物等の付着の有無にかかわらず、波長４００ｎｍ超の光の透過率はほとんど変動しない。そのため、本実施形態におけるインプリントモールド１０においては、薄板部２のうち、凹部４に相当する部分（中空部３０により露出する部分）が高透過率部１Ａとして構成され、高透過率部１Ａの外側の部分（支持部３と、薄板部２のうち支持部３と接合している部分）が低透過率部１Ｂとして構成される。本実施形態においては、薄板部２の第１面２Ａのうちの高透過率部１Ａに微細凹凸パターン１１が形成され、低透過率部１Ｂに識別マーク（個々のインプリントモールドを識別するための凹凸パターン）やアライメントマーク等の補助マークが形成されている。
【００６０】
一般に、インプリントモールドの表面（本実施形態におけるインプリントモールドで言えば、薄板部２の第１面２Ａに相当する面）側であって、相対的に肉厚の部分（薄板部２と支持部３との接合界面の上方に相当する部分）に識別マークが形成されている。この識別マークは、当該識別マークの表面に光（例えば、短波長（４００ｎｍ以下程度の光）を入射させ、当該識別マークの表面からの反射光を検出することにより認識される。一方、インプリントモールドの製造工程や搬送過程、インプリント処理時において、インプリントモールドの裏面（支持部３の支持面３Ａの対向面に相当する面）に傷がつくことがある。インプリントモールドの表面側に存在する識別マークとの関係で、インプリントモールドの厚み方向の同軸上に上記傷が存在する場合、識別マークを認識するために当該厚み方向に光を入射させると、インプリントモールドの裏面側において反射する反射光が上記傷の影響により乱れる。その結果、識別マークの表面からの反射光の検出が困難になり、識別マークを認識するのが困難となる。このような場合に当該識別マークを確実に認識するためには、識別マークに対して光を斜めから入射させる等、検出装置の機械的調整をすることにより、識別マークの表面からの反射光のみを検出する必要がある。しかしながら、本実施形態におけるインプリントモールド１０においては、識別マークが薄板部２の第１面２Ａのうちの低透過率部１Ｂに形成されていることで、支持部３の支持面３Ａの対向面からの反射光が減衰（４〜２０％程度減衰）するため、検出装置の機械的調整をすることなく、識別マークの表面からの反射光の検出精度を調整するだけで確実に識別マークを検出することができる。
【００６１】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６２】
上記実施形態においては、薄板部２の第２面２Ｂ及び支持部３の支持面３Ａのそれぞれに表面活性化処理を施しているが、本発明はこのような態様に限定されるものではない。単に両者を接合するだけであれば、いずれか一方にのみ表面活性化処理を施してもよい。この場合において、支持部３の支持面３Ａにのみ表面活性化処理を施すことで、薄板部２及び支持部３を接合すれば、薄板部２の第２面２Ｂに不純物等が付着することもなく、薄板部２の光学特性（特に、波長４００ｎｍ以下の光の透過率）が低下するのを防止することができる。その結果、上記エッチング工程を省略することが可能となる。なお、上記実施形態のように、薄板部２の第２面２Ｂ及び支持部３の支持面３Ａのそれぞれに表面活性化処理を施した上で両者を接合した方が、非常に強固な接合状態を実現することができるため望ましい。
【００６３】
上記実施形態においては、平板状の薄板部２と中空筒状の支持部とを接合してなるインプリントモールド用基板１を例に挙げて説明したが、本発明はこのような態様に限定されるものではない。例えば、薄板部２の第１面２Ａの略中央に凸構造部２１を有するものであってもよいし（図４（Ａ）参照）、薄板部２の第１面２Ａには、Ｃｒ、Ｃｒの窒化物等のクロム系材料；シリコン、シリコンを含む合金、シリコン酸化物、シリコン窒化物等のシリコン系材料等により構成されるハードマスク層５が形成されていてもよい（図４（Ｂ）参照）。図４（Ａ）に示すインプリントモールド用基板１においては、凸構造部２１の上面２１Ａが、微細凹凸パターン１１の形成されるパターン領域ＰＡを構成する。
【００６４】
上記実施形態においては、薄板部２と支持部３とが接合されてなるインプリントモールド用基板１を準備し、薄板部２の第１面２Ａに微細凹凸パターン１１を形成することによりインプリントモールド１０を製造しているが、本発明はこのような態様に限定されるものではない。例えば、第１面２Ａに微細凹凸パターン１１が形成されてなる薄板部２を準備し、当該薄板部２と支持部３とを接合することにより、インプリントモールド１０を製造してもよい。
【実施例】
【００６５】
以下、実施例等を挙げて本発明をより詳細に説明するが、本発明は下記の実施例等に何ら限定されるものではない。
【００６６】
〔実施例１〕
薄板部２としての石英ガラス基板（１５２ｍｍ×１５２ｍｍ，厚さＴ２＝１．００ｍｍ）と、石英ガラスにより構成される支持部３（１５２ｍｍ×１５２ｍｍ，厚さＴ３＝５．３５ｍｍ，中空部３０の径＝６０ｍｍ）とを準備した。そして、薄板部２の第２面２Ｂ及び支持部３の支持面３Ａのそれぞれに、イオンガン（アルバック社製，ＬＸ１４００）を有するイオンビーム照射装置を用いてＡｒイオンビームを照射した。なお、薄板部２として、その平面視中心に、２５ｍｍ×３５ｍｍの長方形状の凸構造部２１高さ：３０μｍ）が設けられているものを用いた。
【００６７】
次に、薄板部２の第２面２Ｂと支持部３の支持面３Ａとを接触させることで、薄板部２と支持部３とを接合した。最後に、薄板部２の第２面２Ｂ（支持部３の中空部３０から露出する部分）に対してエッチング処理（硫酸過水への浸漬処理）を施すことで、インプリントモールド用基板１が作製された。
【００６８】
〔実施例２〕
薄板部２と支持部３とを接合した後にエッチング処理を行わなかった以外は、実施例１と同様にしてインプリントモールド用基板１を作製した。
【００６９】
〔実施例３〕
支持部３をシリコンとした以外は、実施例１と同様にしてインプリントモールド用基板１を作製した。
【００７０】
〔実施例４〕
薄板部２と支持部３とを接合した後、エッチング処理を行う前に９００℃の加熱処理を行った以外は、実施例３と同様にしてインプリントモールド用基板１を作製した。
【００７１】
〔試験例１〕
実施例１及び実施例２のインプリントモールド用基板１の薄板部２（支持部３の中空部３０から露出する部分；試料１，２）及び実施例１で準備した薄板部２（試料３）の透過率（波長２５０〜６５０ｎｍの光の透過率）を、透過率測定装置（大塚電子社製，製品名：ＭＣＰＤ−７７００）を用いて測定した。結果を図５に示す。
【００７２】
図５は、試料１〜３の透過率（％）と光の波長との関係を示すグラフである。図５に示すグラフから明らかなように、薄板部２と支持部３との接合後にエッチング処理を行わなかったインプリントモールド用基板１（試料２）においては、波長４００ｎｍ以下の光の透過率が２〜８％程度低下していた。一方、薄板部２と支持部３との接合後にエッチング処理を行ったインプリントモールド用基板１（試料１）においては、薄板部２（試料３）と同等の透過率を示した。
【００７３】
この結果から、薄板部２の第２面２Ｂ及び支持部３の支持面３Ａに表面活性化処理を施し、両者を接合した後、薄板部２の第２面２Ｂ（支持部３の中空部３０から露出する部分）に対してエッチング処理を施すことにより、特に短波長（波長４００ｎｍ以下程度）の光の透過率を向上させ得ることが確認された。
【００７４】
〔試験例２〕
実施例３及び実施例４のインプリントモールド用基板１につき、平坦度測定器（コーニング社製，製品名：ＦＬＡＴＭＡＳＴＥＲ）を用いて薄板部２の歪み量を測定した。その結果、実施例３のインプリントモールド用基板１については、歪みが生じていなかったが、実施例４のインプリントモールド用基板１については、薄板部２のうち、支持部３の中空部３０により露出する部分において３０μｍ以上のたわみ（歪み）が生じていることが確認された。
【００７５】
薄板部２と支持部３とを接合する際の過度の加熱による歪みは、特に薄板部２と支持部３とが異なる材料により構成される場合に顕著に生じる。薄板部２と支持部３とが異なる材料により構成される場合、薄板部２と支持部３との熱膨張係数の差があるため、接合の際に加熱することで薄板部２に歪みが生じると考えられる。上記試験例２の結果から、薄板部２と支持部３とが異なる材料により構成される実施例３及び実施例４のうち、実施例４に歪みが生じていたのは、薄板部２と支持部３との接合の際に過度に加熱したことが原因であると推察される。
【産業上の利用可能性】
【００７６】
本発明は、半導体基板等に微細凹凸パターンを形成するためにインプリントモールドを用いてナノインプリント工程を実施するような微細加工技術分野において有用である。
【符号の説明】
【００７７】
１…インプリントモールド用基板
１Ａ…高透過率部
１Ｂ…低透過率部
２…薄板部
２Ａ…第１面
２Ｂ…第２面
３…支持部
３Ａ…支持面
３１…開口一端
４…凹部
１０…インプリントモールド
１１…微細凹凸パターン
【図１】
2019176185.tif 000003
【図２】
2019176185.tif 000004
【図３】
2019176185.tif 000005
【図４】
2019176185.tif 000006
【図５】
2019176185.tif 000007